(57)【要約】本発明は、基材の一方の面上に絵柄層を有する枚葉印刷物に、凹凸形状を有する透明性樹脂フィルムを貼り合わせたとしても、エアガミの発生を抑制することができ、優れた意匠性を有する化粧材を製造することができる化粧材の製造方法を提供する。本発明は、基材の一方の面上に絵柄層を有する枚葉印刷物と、第１の面に凹凸形状を有し、上記第１の面と反対側の第２の面に上記第１の面の凹凸形状よりも浅い凹凸形状を有する透明性樹脂フィルムの巻取体とを準備する準備工程、上記透明性樹脂フィルムの巻取体から上記透明性樹脂フィルムを巻き出し、上記透明性樹脂フィルムの第２の面に接着剤を塗布する塗布工程、上記透明性樹脂フィルムの第２の面と上記枚葉印刷物の絵柄層とを、上記接着剤を介して貼り合わせ、上記枚葉印刷物の前後にて上記透明性樹脂フィルムを切断して貼合体を得る貼合工程を有することを特徴とする化粧材の製造方法である。【特許請求の範囲】
【請求項１】
基材の一方の面上に絵柄層を有する枚葉印刷物と、
第１の面に凹凸形状を有し、前記第１の面と反対側の第２の面に前記第１の面の凹凸形状よりも浅い凹凸形状を有する透明性樹脂フィルムの巻取体とを準備する準備工程、
前記透明性樹脂フィルムの巻取体から前記透明性樹脂フィルムを巻き出し、前記透明性樹脂フィルムの第２の面に接着剤を塗布する塗布工程、
前記透明性樹脂フィルムの第２の面と前記枚葉印刷物の絵柄層とを、前記接着剤を介して貼り合わせ、前記枚葉印刷物の前後にて前記透明性樹脂フィルムを切断して貼合体を得る貼合工程を有する
ことを特徴とする化粧材の製造方法。
【請求項２】
前記貼合体において、前記透明性樹脂フィルムは前記枚葉印刷物の端部よりも外側にはみ出しており、
前記貼合体を積層方向に圧力を付与した状態で積層させ、前記貼合体から前記透明性樹脂フィルムがはみ出した部分を除去する除去工程を有する請求項１に記載の化粧材の製造方法。
【請求項３】
前記準備工程は、前記透明性樹脂フィルムの巻取体が、前記透明性樹脂フィルムの第２の面が内側となるように巻き取られている請求項１又は２に記載の化粧材の製造方法。
【請求項４】
前記塗布工程において、前記透明性樹脂フィルムの第２の面に接着剤を塗布した後、前記透明性樹脂フィルムを反転させて貼合工程を行う請求項１〜３のいずれか一項に記載の化粧材の製造方法。
【請求項５】
前記貼合工程は、前記貼合体を前記透明性樹脂フィルム同士が接するように積層し、前記貼合体の積層方向に圧力を付与する請求項１〜４のいずれか一項に記載の化粧材の製造方法。
【請求項６】
前記除去工程は、前記貼合体を二枚一組で前記透明性樹脂フィルム同士が接するように積層し、前記貼合体の積層方向に圧力を付与した状態で、前記貼合体から前記透明性樹脂フィルムがはみ出した部分を除去する請求項１〜５のいずれか一項に記載の化粧材の製造方法。
【請求項７】
前記透明性樹脂フィルムは、前記第１の面に表面保護層を有し、該表面保護層が抗菌抗ウイルス剤を含有する請求項１〜６のいずれか一項に記載の化粧材の製造方法。
【発明の詳細な説明】
【技術分野】
【０００１】
本発明は、化粧材の製造方法に関する。
【背景技術】
【０００２】
建材、家具、家電製品等において、使用する部材を加飾したい場合には、化粧材が一般的に用いられている。【０００３】
通常、化粧材では、基材上には直接絵柄層を設けずに当該基材にラミネートする化粧シートに絵柄層を設けるか、或いは、基材上に直接絵柄層を設けて基材上に設けた絵柄層上に透明性樹脂フィルムを積層した化粧シートをラミネートすることにより耐傷性、耐汚染性、耐候性等の表面性能を付与する。【０００４】
例えば、特許文献１には、木質系基材の表面に酢酸ビニル系接着剤を塗工し、乾燥後、該接着剤塗布面に化粧用シートを重ね合わせることにより製造した化粧材が開示されている。【０００５】
例えば、特許文献２には、基材に化粧単板を接着剤により接着し、次いで、該化粧単板の表面に接着剤を塗布して、透明性を有する樹脂フィルムを貼合せ後、当該樹脂フィルムの表面に上塗り塗装を施すことにより製造した化粧材が開示されている。
【先行技術文献】
【特許文献】
【０００６】
【特許文献１】特開２００１−１９２９９５号公報
【特許文献２】特開平０８−１８６９号公報
【発明の概要】
【発明が解決しようとする課題】
【０００７】
絵柄層を設けた化粧シートをラミネートする製造方法では、絵柄層の多品種少量生産という市場ニーズに対してフレキシブルな生産対応が難しいという問題がある。これに対して、その表面に直接絵柄を設けた基材に化粧シートをラミネートする製造方法では絵柄層の多品種少量生産へのフレキシブルな生産対応には優れる。
しかし、後半の基材への絵柄層形成後に化粧シートをラミネートするという製造方法では、ラミネートする化粧シートに凹凸形状がなく、化粧材により立体感に優れた意匠を付与するという要求への対応が不十分である。【０００８】
そこで、絵柄層を有する基材上に積層される透明性樹脂フィルムにエンボス加工等を施して、凹凸形状を形成することが考えられるが、エンボス加工を施した面側の凹凸形状に追従して、エンボス加工を施した面と反対側の面にも多少の凹凸形状が賦形されてしまうおそれがあり、このような凹凸形状が施された透明性樹脂フィルムを用いた場合、上述した特許文献１及び２に記載の絵柄層を有する基材側に接着剤を付与して貼り合わせる方法では、絵柄層を有する基材と透明性樹脂フィルムとを貼り合わせる際に、透明性樹脂フィルムに形成された凹凸形状に空気が入り込む、いわゆるエアガミが発生し、却って意匠性が損なわれることが懸念される。【０００９】
本発明は、上述した課題を解決するものであり、絵柄層を有する基材（枚葉印刷物）と、凹凸形状を有する透明性樹脂フィルムとを接着剤を介して貼り合わせたとしても、エアガミの発生を抑制することができ、優れた意匠性を有する化粧材を製造することができる化粧材の製造方法を提供することを目的とする。
【課題を解決するための手段】
【００１０】
本発明者らは、上述した課題を解決するため鋭意検討し、基材の一方の面上に絵柄層を有する枚葉印刷物に対して、接着剤を介して凹凸形状を有する透明性樹脂フィルムを貼り合わせる際に、透明性樹脂フィルム側に接着剤を塗布することで、透明性樹脂フィルムが有する凹凸形状の凹部にも接着剤を入れ込むことが可能であるため、全面の良好な濡れを実現し、透明性樹脂フィルムを枚葉印刷物の絵柄層側に貼り合わせた際のエアガミを防ぎ、絵柄層の意匠性の低下を抑制することができることを見出し、本発明を完成するに至った。【００１１】
すなわち、本発明の化粧材の製造方法は、基材の一方の面上に絵柄層を有する枚葉印刷物と、第１の面に凹凸形状を有し、上記第１の面と反対側の第２の面に上記第１の面の凹凸形状よりも浅い凹凸形状を有する透明性樹脂フィルムの巻取体とを準備する準備工程、上記透明性樹脂フィルムの巻取体から上記透明性樹脂フィルムを巻き出し、上記透明性樹脂フィルムの第２の面に接着剤を塗布する塗布工程、上記透明性樹脂フィルムの第２の面と上記枚葉印刷物の絵柄層とを、上記接着剤を介して貼り合わせ、上記枚葉印刷物の前後にて上記透明性樹脂フィルムを切断して貼合体を得る貼合工程を有することを特徴とする。【００１２】
本発明の化粧材の製造方法において、上記貼合体において、上記透明性樹脂フィルムは上記枚葉印刷物の端部よりも外側にはみ出しており、上記貼合体を積層方向に圧力を付与した状態で積層させ、上記貼合体から前記透明性樹脂フィルムがはみ出した部分を除去する除去工程を有することが好ましい。
本発明の化粧材の製造方法において、上記準備工程は、上記透明性樹脂フィルムの巻取体が、上記透明性樹脂フィルムの第２の面が内側となるように巻き取られていることが好ましい。
また、上記塗布工程において、上記透明性樹脂フィルムの第２の面に接着剤を塗布した後、上記透明性樹脂フィルムを反転させて貼合工程を行うことが好ましい。
また、上記貼合工程は、上記貼合体を上記透明性樹脂フィルム同士が接するように積層し、貼合体の積層方向に圧力を付与することが好ましい。
また、上記除去工程は、上記貼合体を二枚一組で前記透明性樹脂フィルム同士が接するように積層し、上記貼合体の積層方向に圧力を付与した状態で、上記貼合体から上記透明性樹脂フィルムがはみ出した部分を除去することが好ましい。
また、上記透明性樹脂フィルムは、上記第１の面に表面保護層を有し、該表面保護層が抗菌抗ウイルス剤を含有することが好ましい。
【発明の効果】
【００１３】
本発明の化粧材の製造方法は、基材の一方の面上に絵柄層を有する枚葉印刷物に、凹凸形状を有する透明性樹脂フィルムを貼り合わせたとしても、エアガミの発生を抑制することができ、優れた意匠性を有する化粧材を製造することができる。
【図面の簡単な説明】
【００１４】
【図１】図１（ａ）は、本発明の化粧材の製造方法を構成する準備工程、塗布工程及び貼合工程を連続して行う点で、好ましい一例を模式的に示す断面図であり、図１（ｂ）は、本発明の化粧材の製造方法を構成する除去工程の好ましい一例の断面図である。
【図２】本発明の化粧材の製造方法により得られる化粧材の一例を模式的に示す断面図である。
【発明を実施するための形態】
【００１５】
以下、本発明の化粧材の製造方法について説明する。
本発明の化粧材の製造方法は、基材の一方の面上に絵柄層を有する枚葉印刷物と、第１の面に凹凸形状を有し、上記第１の面と反対側の第２の面に上記第１の面の凹凸形状よりも浅い凹凸形状を有する透明性樹脂フィルムの巻取体とを準備する準備工程、上記透明性樹脂フィルムの巻取体から上記透明性樹脂フィルムを巻き出し、上記透明性樹脂フィルムの第２の面に接着剤を塗布する塗布工程、上記透明性樹脂フィルムの第２の面と上記枚葉印刷物の絵柄層とを、上記接着剤を介して貼り合わせ、上記枚葉印刷物の前後にて上記透明性樹脂フィルムを切断して貼合体を得る貼合工程を有することを特徴とする。
【００１６】
図１（ａ）は、本発明の化粧材の製造方法における準備工程、塗布工程及び貼合工程を連続して行う点で、好ましい一例を模式的に示す断面図である。
図１（ａ）に示すように、上記準備工程では、基材１１の一方の面上に絵柄層１２を有する枚葉印刷物１０と、第１の面に凹凸形状を有し、上記第１の面と反対側の第２の面に上記第１の面の凹凸形状よりも浅い凹凸形状を有する透明性樹脂フィルム２１を巻き取った巻取体２０とを準備する。
塗布工程では、巻取体２０から透明性樹脂フィルム２１を２本のニップロールにより挟んで引き出す搬送手段４０により巻き出し、透明性樹脂フィルム２１の第２の面に対して、塗布手段５０を用いて接着剤２２を塗布する。
貼合工程では、透明性樹脂フィルム２１が反転ロール６０により反転され、接着剤２２を有する面が下側となり、ロールプレス機７０を用いて、透明性樹脂フィルム２１の第２の面と枚葉印刷物１０の絵柄層１２とを接着剤２２を介して貼り合わせ、切断手段８０により、枚葉印刷物１０の前後にて透明性樹脂フィルム２１を切断して貼合体を得る。
ここで、連続した状態の透明性樹脂フィルム２１を貼り合わせる多数の枚葉印刷物１０は、それぞれ隙間を置いて独立した状態でコンベア等の搬送装置上を流れており、連続する透明性樹脂フィルム２１を貼り合わせた状態で、各枚葉印刷物１０の前後、ここでは各枚葉印刷物１０同士の間の隙間の位置で切断することになるので、切断して得られた貼合体では、透明性樹脂フィルム２１の切断された端部は枚葉印刷物１０の端部よりも外側にはみ出すことになる。
なお、図１（ａ）中の矢印は、各工程の進行方向を表す。
また、上記「連続して行う」とは、一連の製造ライン上で行うことを意味する。
【００１７】
本発明の化粧材の製造方法では、上記貼合体を二枚一組で上記透明性樹脂フィルム同士が接するように積層し、上記貼合体の積層方向に圧力を付与した状態で、上記貼合体から上記透明性樹脂フィルムがはみ出した部分を除去する除去工程を有することが好ましい。
図１（ｂ）は、本発明の化粧材の製造方法を構成する除去工程の好ましい一例の断面図である。
除去工程では、得られた貼合体３０を二枚一組で透明性樹脂フィルム２１同士が接するようにして多数の組を重ねることで柱状に積層し、プレス機９０により圧力を付与し、貼合体３０から透明性樹脂フィルム２１がはみ出した部分をカッター等の切断手段により切断して除去する。
なお、図１（ｂ）中の太い矢印は、圧力を付与する方向を表し、細い矢印は、除去工程による除去部分を表す。
以下、各工程について説明する。
【００１８】
［準備工程］
準備工程では、基材１１の一方の面上に絵柄層１２を有する枚葉印刷物１０と、第１の面に凹凸形状を有し、上記第１の面と反対側の第２の面に上記第１の面の凹凸形状よりも浅い凹凸形状を有する透明性樹脂フィルム２１の巻取体２０とを準備する。
【００１９】
＜枚葉印刷物＞
まずは、枚葉印刷物１０について説明する。
枚葉印刷物１０は、基材１１の一方の面上に絵柄層１２を有する。
【００２０】
（基材）
基材１１としては特に限定されず、例えば、化粧材の用途に合わせて適宜決定される。
基材１１を構成する材料としては特に限定されず、例えば、樹脂材料、木質材料、金属材料等公知の材料が挙げられる。その中でも、上記基材を構成する材料としては、剛性や軽さを備える樹脂材料や木質材料が好ましい。また、これらの複合材料であっても良い。
上記樹脂材料としては、例えば、熱可塑性樹脂を含有することが好ましい。
上記熱可塑性樹脂としては、ポリ塩化ビニル樹脂、ポリ酢酸ビニル樹脂、ポリビニルアルコール樹脂などのポリビニル樹脂、ポリエチレン、ポリプロピレン、ポリスチレン、エチレン−酢酸ビニル共重合体樹脂（ＥＶＡ）、エチレン−（メタ）アクリル酸系樹脂などのポリオレフィン樹脂、ポリエチレンテレフタレート樹脂（ＰＥＴ樹脂）などのポリエステル樹脂、アクリル樹脂、ポリカーボネート樹脂、ポリウレタン樹脂、アクリロニトリル−ブタジエンースチレン共重合体樹脂（ＡＢＳ樹脂）、アクリロニトリル−スチレン共重合体樹脂などの熱可塑性樹脂の単体及び共重合体、あるいは、これらの混合樹脂が好ましく挙げられる。なかでも、ポリオレフィン樹脂やアクリロニトリル−ブタジエン−スチレン共重合体樹脂、ポリ塩化ビニル樹脂、アイオノマー等が好ましい。更に、上記樹脂材料は、発泡されていてもよい。
【００２１】
また、上記木質材料としては、例えば、杉、檜、欅、松、ラワン、チーク、メラピー等の各種素材等が挙げられ、また、芯材としては、これらの素材から作られた突板、木材単板、木材合板（ＬＶＬを含む）、パーティクルボード、中密度繊維板（ＭＤＦ）、高密度繊維板（ＨＤＦ）、集成材等のいずれか、ないし、これらを適宜積層した積層材であってもよい。
上記金属材料としては、例えば、鉄等が挙げられる。
【００２２】
また、基材１１は、無機化合物を含んでいてもよい。無機化合物を含むことで上記基材の線膨張係数を低減させることができ、結果として後述する透明性樹脂フィルムの耐水性を向上させることができる。
【００２３】
また、基材１１が複数の樹脂からなる基材を有する場合、該複数の樹脂からなる基材を形成する樹脂の種類は同じであっても異なっていてもよく、また複数の樹脂からなる基材の厚みは同じであっても異なっていてもよい。
【００２４】
基材１１は、中空構造であっていてもよいし、基材の一部にスリット溝や貫通穴を設けてもよい。
【００２５】
基材１１の大きさとしては特に限定されず、化粧材の用途に応じて適宜決定することができる。
基材１１の厚みとしては特に限定されず、例えば、０．０１ｍｍ以上が好ましく、０．１ｍｍ以上５０ｍｍ以下がより好ましい。
なお、基材１１は、平板以外の略板状も含み、凹凸や曲面を備えているものも含まれる。
【００２６】
（絵柄層）
絵柄層１２は、化粧材に装飾性を付与する層であり、例えば、均一に着色が施された隠蔽層（ベタ印刷層）でもよいし、種々の模様をインキと印刷機を使用して印刷することにより形成される図柄層であってもよいし、隠蔽層と図柄層とを組み合わせた層（以下、模様層）であってもよい。
【００２７】
上記隠蔽層を設けることにより、上述した基材が着色していたり色ムラがあったりする場合に、意図した色彩を与えて表面の色を整えることができる。
また、図柄層を設けることで、木目模様、大理石模様（例えばトラバーチン大理石模様）などの岩石の表面を模した石目模様、布目や布状の模様を模した布地模様、タイル貼模様、煉瓦積模様など、あるいはこれらを複合した寄木、パッチワークなどの模様を化粧シートに付与することができる。これらの模様は通常の黄色、赤色、青色、及び黒色のプロセスカラーによる多色印刷によって形成される他、模様を構成する個々の色の版を用意して行う特色による多色印刷などによっても形成される。
【００２８】
絵柄層１２に用いられるインキ組成物としては、バインダー樹脂に顔料、染料などの着色剤、体質顔料、溶剤、安定剤、可塑剤、触媒、硬化剤などを適宜混合したものが使用される。該バインダー樹脂としては特に制限はなく、例えば、ウレタン樹脂、アクリル樹脂、ウレタンーアクリル樹脂、ウレタン−アクリル共重合体樹脂、塩化ビニル／酢酸ビニル共重合体樹脂、塩化ビニル／酢酸ビニル／アクリル共重合体樹脂、アクリル樹脂、ポリエステル樹脂、ニトロセルロース樹脂などが好ましく挙げられる。上記バインダー樹脂としてはこれらの中から任意のものを、１種単独で又は２種以上を混合して用いることができる。
また、上記着色剤としては、カーボンブラック（墨）、鉄黒、チタン白、アンチモン白、黄鉛、チタン黄、弁柄、カドミウム赤、群青、コバルトブルーなどの無機顔料、キナクリドンレッド、イソインドリノンイエロー、フタロシアニンブルーなどの有機顔料、又は染料、アルミニウム、真鍮などの鱗片状箔片からなる金属顔料、二酸化チタン被覆雲母、塩基性炭酸鉛などの鱗片状箔片からなる真珠光沢（パール）顔料などが好ましく挙げられる。
【００２９】
絵柄層１２の厚みとしては特に限定されず、例えば、０．１μｍ以上が好ましく、０．５μｍ以上６００μｍ以下がより好ましい。絵柄層１２の厚みが上記範囲内にあれば、化粧材に優れた意匠を付与することができ、また隠蔽性を付与することができる。
【００３０】
＜透明性樹脂フィルム＞
続いて、透明性樹脂フィルム２１について説明する。
透明性樹脂フィルム２１は、第１の面に凹凸形状を有し、上記第１の面と反対側の第２の面に上記第１の面の凹凸形状よりも浅い凹凸形状を有する。
なお、上記第１の面とは、透明性樹脂フィルム２１の最表面を意味し、透明性樹脂フィルム２１が後述する表面保護層を有する場合は、表面保護層を有する側の最表面が上記第１の面となり、その反対側の最表面が上記第２の面となる。
【００３１】
（凹凸形状）
上記第１の面の凹凸形状としては、化粧材に意匠性を付与できる程度の凹凸形状が形成されていれば良く、例えば、ＪＩＳ  Ｂ  ０６０１（１９８２）に規定される中心線平均粗さＲａが、１μｍ以上３０μｍ以下の範囲であり、ＪＩＳ  Ｂ  ０６０１（２００１）に規定される最大高さＲｚが２０μｍ以上２００μｍ以下の範囲になるように適宜調整することが好ましい。
また、上記第２の面の凹凸形状としては、上記第１の面の凹凸形状よりも浅い凹凸形状であれば特に限定されない。
【００３２】
上記第１の面の凹凸形状を形成する方法としては特に限定されず、例えば、熱によるエンボス加工、賦形シートによって凹凸形状を転写させる方法等が挙げられる。
熱によるエンボス加工としては、例えば、周知の枚葉、又は、輪転式のエンボス機によるエンボス加工を施す方法が挙げられる。
また、エンボスの柄模様としては、例えば、砂目、ヘアライン、梨地、木目版導管溝、石板表面凹凸、布表面テクスチュア、万線条溝等が挙げられる。
また、エンボス加工する際の温度としては特に限定されないが、加熱圧着成形時に凹凸模様が消失する所謂エンボス戻りが少なくなる温度が好ましい。
また、上記第２の面の凹凸形状は、上記第１の面の凹凸形状と同様の方法により凹凸形状を形成してもよいし、上記第１の面の凹凸形状に追従させて第２の面の凹凸形状を形成しても良い。
【００３３】
（熱可塑性樹脂層）
上記透明性樹脂フィルムは、少なくとも熱可塑性樹脂層を有することが好ましい。
上記熱可塑性樹脂層は、後述する基材の一方の面上に積層される絵柄層を保護する役割を果たす層である。上記熱可塑性樹脂層は、透明である限り、上記絵柄層が視認できる範囲であれば、半透明でも着色されていてもよい。
上記熱可塑性樹脂としては、例えば、ポリエチレン、ポリプロピレン、ポリブテン、ポリメチルペンテン、オレフィン系熱可塑性エラストマー等のオレフィン樹脂、ポリエチレンテレフタレート、ポリブチレンテレフタレート、ポリエチレンナレフタレート、エチレングリコール−テレフタル酸−イソフタール酸共重合体樹脂、テレフタル酸−エチレングリコール−１，４シクロヘキサンジメタノール共重合体樹脂、ポリエステル系熱可塑性エラストマー等のポリエステル樹脂、ポリメチル（メタ）アクリレート、メチル（メタ）アクリレート−ブチル（メタ）アクリレート共重合体樹脂、メチル（メタ）アクリレート−スチレン共重合体樹脂等のアクリル樹脂、ポリカーボネート樹脂、ポリ塩化ビニル、ポリスチレン、アイオノマー等が挙げられる。なかでも、引張強度が高く、耐薬品性能に優れ、生産工程面で優れていることからポリプロピレンが好適に用いられる。
なお、本明細書において、（メタ）アクリレートとは、アクリレート又はメタクリレートを意味する。
【００３４】
上記熱可塑性樹脂層は、未延伸であってもよいが必要に応じて１軸延伸又は２軸延伸されたものであってもよい。
また、上記熱可塑性樹脂層の厚みとしては特に限定されないが、好ましい下限は２０μｍ、好ましい上限は５００μｍ未満であり、より好ましい下限は６０μｍ、より好ましい上限は４２０μｍである。上記熱可塑性樹脂層の厚みが２０μｍ未満であると、引張強度が不十分となり上記絵柄層の表面を保護できないことがあり、５００μｍ以上であると、上記透明性樹脂フィルムの透過率が低下し絵柄層の絵柄の視認性が低下してしまうことがある。
【００３５】
上記熱可塑性樹脂層は、１層により構成されていてもよいし、２層以上の層により構成される積層体でもよい。
【００３６】
また、上記熱可塑性樹脂層が複数の層から構成される場合、形成する樹脂の種類は同じであっても異なっていてもよく、また複数の樹脂からなる基材の厚みは同じであっても異なっていてもよい。
上記熱可塑性樹脂層を２層以上に積層する方法としては、一般的な方法であれば限定されず、ドライラミネート法や押出し熱ラミネート等が挙げられる。
【００３７】
上記熱可塑性樹脂層は、本発明の趣旨を逸脱しない範囲で、けん化処理、グロー放電処理、コロナ放電処理、プラズマ放電処理、紫外線（ＵＶ）処理、及び火炎処理等の表面処理を行ってもよい。
【００３８】
（接着用プライマー層）
透明性樹脂フィルム２１は、上記熱可塑性樹脂層の絵柄層１２に積層される側に接着用プライマー層を有することが好ましい。
上記接着用プライマー層を有することにより、透明性樹脂フィルム２１と、絵柄層１２との密着性をより強固にすることができる。
上記接着用プライマー層は、紫外線吸収剤を含有してもよい。上記紫外線吸収剤としては、公知の紫外線吸収剤を適宜選択して用いることができる。
【００３９】
上記接着用プライマー層は、バインダー樹脂を含有することが好ましい。
上記バインダー樹脂としては、例えば、ウレタン樹脂、アクリル樹脂、アクリル−ウレタン樹脂、アクリル−ウレタン共重合体樹脂、セルロース樹脂、ポリエステル樹脂、塩化ビニル−酢酸ビニル共重合体樹脂等が挙げられる。後述する表面保護層の電離放射線硬化性樹脂組成物にウレタンアクリレートオリゴマーを配合する場合は、上記絵柄層との密着性や生産時の効率からウレタン樹脂を含むものが好ましい。
【００４０】
上記接着用プライマー層は、厚みが０．５μｍ以上１０μｍ以下であることが好ましい。０．５μｍ以上であれば、上記絵柄層との密着性を好適に確保でき、１０μｍ以下であれば、上記透明性樹脂フィルムが厚くなり過ぎず、十分な透明性が得られ、化粧材の意匠性が好適に確保できる。また、製膜の際のブロッキングも抑制できる。なおブロッキングとは透明性樹脂フィルムの製膜や接着用プライマー等を塗工し、それをロール状に巻き上げ、その後に巻き解く際にフィルム同士が離れにくくなる現象である。
更に、上記接着用プライマー層は、シリカ等の無機微粒子を含んでいてもよい。
【００４１】
（表面保護層）
透明性樹脂フィルム２１は、上記熱可塑性樹脂層の上記絵柄層が積層される側と反対側に、表面保護層を有することが好ましい
上記表面保護層を有することにより、上記透明性樹脂フィルムの耐久性（耐傷性、耐汚染性、耐候性等）を向上することができ、より好適に絵柄層の表面の保護が可能となり、上記透明性樹脂フィルム自体の傷付きによる意匠性の低下を好適に防止できる。
なお、上記表面保護層は、単一の層構成であってもよく、同一又は異なる材料からなる複数の層構成であってもよいし、下記に示す材料を適宜混合させてもよい。
【００４２】
上記表面保護層としては、特に限定されないが、例えば、２液硬化型樹脂や電離放射線硬化性樹脂組成物の架橋硬化物からなるものが挙げられ、該架橋硬化物は透明であることが好ましく、透明である限り、後述する絵柄層が視認できる範囲であれば、半透明でも着色されていてもよい。
上記２液硬化型樹脂としては、上記接着用プライマー層のバインダー樹脂を用いればよい。
上記電離放射線硬化性樹脂としては、例えば、分子中にラジカル重合性不飽和結合又はカチオン重合性官能基を有するオリゴマー（以下、所謂プレポリマー、マクロモノマー等も包含する）及び／又は分子中にラジカル重合性不飽和結合又はカチオン重合性官能基を有するモノマーが好ましく用いられる。なお、ここで電離放射線とは、分子を重合或いは架橋させ得るエネルギーを有する電磁波又は荷電粒子を意味し、通常は、電子線（ＥＢ）又は紫外線（ＵＶ）が一般的である。
【００４３】
上記オリゴマー又はモノマーとしては、例えば、分子中に（メタ）アクリロイル基、（メタ）アクリロイルオキシ基等のラジカル重合性不飽和基、エポキシ基等のカチオン重合性官能基等を有する化合物が挙げられる。これらオリゴマー、モノマーは、単独で用いるか、或いは複数種混合して用いることができる。なお、本明細書において、上記（メタ）アクリロイル基とは、アクリロイル基又はメタクリロイル基を意味する。
【００４４】
上記分子中にラジカル重合性不飽和基を有するオリゴマーとしては、例えば、ウレタン（メタ）アクリレート、ポリエステル（メタ）アクリレート、エポキシ（メタ）アクリレート、メラミン（メタ）アクリレート、トリアジン（メタ）アクリレート等のオリゴマーが好ましく使用でき、ウレタン（メタ）アクリレートオリゴマーがさらに好ましい。分子量としては、通常２５０〜１０万程度のものが用いられる。
【００４５】
上記分子中にラジカル重合性不飽和基を有するモノマーとしては、例えば、多官能モノマーが好ましく、多官能（メタ）アクリレートがより好ましい。
上記多官能（メタ）アクリレートとしては、例えば、ジエチレングリコールジ（メタ）アクリレート、プロピレングリコールジ（メタ）アクリレート、ビスフェノールＡエチレンオキサイド変性ジ（メタ）アクリレート、トリメチロールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート｛５官能（メタ）アクリレート｝、ジペンタエリスリトールヘキサ（メタ）アクリレート｛６官能（メタ）アクリレート｝等が挙げられる。ここで、多官能モノマーとは、複数のラジカル重合性不飽和基を有するモノマーをいう。
【００４６】
上述の電離放射線硬化性樹脂組成物がウレタンアクリレートオリゴマー及び多官能モノマーからなる電離放射線硬化性樹脂成分を含むことがさらに好ましく、電離放射線硬化性樹脂成分として、ウレタンアクリレートオリゴマー／多官能モノマー（質量比）が６／４〜９／１であることが特に好ましい。この質量比の範囲であれば、耐擦傷性により優れたものにできる。
なお、必要に応じ、上記電離放射線硬化性樹脂成分に加えて、単官能モノマーを適宜使用しても良い。
上記単官能モノマーとしては、例えば、メチル（メタ）アクリレート、２−エチルヘキシル（メタ）アクリレート、フェノキシエチル（メタ）アクリレート等が挙げられる。
【００４７】
上記電離放射線硬化性樹脂組成物を紫外線にて架橋させる場合、電離放射線硬化性樹脂組成物に光重合開始剤を添加することが好ましい。
上記電離放射線硬化性樹脂組成物がラジカル重合性不飽和基を有する樹脂系の場合、上記光重合開始剤として、アセトフェノン類、ベンゾフェノン類、チオキサントン類、ベンゾイン、ベンゾインメチルエーテル類を単独又は混合して用いることができる。
また、上記電離放射線硬化性樹脂組成物がカチオン重合性不飽和基を有する樹脂系の場合、上記光重合開始剤として、芳香族ジアゾニウム塩、芳香族スルホニウム塩、芳香族ヨードニウム塩、メタセロン化合物、ベンゾインスルホン酸エステル等を単独又は混合物として用いることができる。なお、これらの光重合開始剤の添加量としては、電離放射線硬化性樹脂成分１００質量部に対して０．１〜１０質量部程度である。
【００４８】
なお、上記電離放射線硬化性樹脂組成物には、更に必要に応じて各種添加剤を加えても良い。これらの添加剤としては、例えば、ウレタン樹脂、ポリビニルアセタール樹脂、ポリエステル樹脂、ポリオレフィン樹脂、スチレン系樹脂、ポリアミド樹脂、ポリカーボネート樹脂、アセタール樹脂、塩化ビニル−酢酸ビニル共重合体樹脂、酢酸ビニル樹脂、アクリル樹脂、セルロース系樹脂等の熱可塑性樹脂、シリコーン樹脂、ワックス、弗素樹脂等の滑剤、ベンゾトリアゾール、ベンゾフェノン、トリアジン等の紫外線吸収剤、ヒンダードアミン系ラジカル捕捉剤等の光安定剤、染料、顔料等の着色剤等である。
【００４９】
なお、電離放射線の電子線源としては、例えば、コッククロフトワルトン型、バンデグラフト型、共振変圧器型、絶縁コア変圧器型、或いは、直線型、ダイナミトロン型、高周波型等の各種電子線加速器を用い、７０〜１０００ｋｅＶのエネルギーをもつ電子を照射するものが使用できる。また、電子線の照射線量は、例えば、１〜１０Ｍｒａｄ程度であることが好ましい。
また、上記電離放射線の紫外線源としては、例えば、超高圧水銀灯、高圧水銀灯、低圧水銀灯、カーボンアーク灯、ブラックライト、メタルハライドランプ等の光源が使用でき、上記紫外線の波長としては通常１９０〜３８０ｎｍの波長域が主として用いられる。
【００５０】
上記表面保護層の厚みとしては特に限定されないが、好ましい下限は０．１μｍ、好まし上限は５０μｍであり、より好ましい下限は１μｍ、より好ましい上限は３０μｍである。上記表面保護層の厚みが０．１μｍ未満であると、十分に耐久性（耐傷性、耐汚染性、耐候性等）を付与することができないことがあり、５０μｍを超えると、透過率が低下し絵柄層の絵柄の視認性が低下してしまうことがある。
【００５１】
上記表面保護層には必要に応じて、添加剤を含有していてもよい。添加剤としては、例えば、炭酸カルシウム、クレー等の充填剤、水酸化マグネシウム等の難燃剤、酸化防止剤、滑剤、発泡剤、紫外線吸収剤、光安定剤、消臭剤、抗菌剤、抗ウイルス剤、抗カビ剤、抗アレルゲン剤等が挙げられる。
【００５２】
上記表面保護層は、抗菌抗ウイルス剤を含有することが好ましい。
なお、本明細書において「抗菌抗ウイルス」とは、細菌、ウイルス及びカビを分解等による殺菌、滅菌、静菌又は除菌するだけでなく、成長又は発生を抑制することを意味する。
上記表面保護層は、化粧材の最表面となる部材であるので、抗菌抗ウイルス剤を含有することにより、化粧材に細菌、ウイルス及びカビが発生又は成長することを好適に抑制し、化粧材に付着した細菌、ウイルス及びカビを好適に殺菌、滅菌、静菌又は除菌することができる。
【００５３】
上記抗菌抗ウイルス剤としては一般的に有機系と無機系とに大別することができる。
有機系の抗菌抗ウイルス剤としては、第４級アンモニウム塩系、第４級ホスホニウム塩系、ピリジン系、ピリチオン系、ベンゾイミダゾール系、有機ヨード系、イソチアゾリン系、アニオン系等が挙げられる。
無機系の抗菌抗ウイルス剤としては、銀、銅、亜鉛等の金属イオンをゼオライト、アパタイト、ジルコニア、ガラス等に担持させたものが挙げられる。
【００５４】
上記有機系の抗菌抗ウイルス剤の内、特に粒子形状を保つベンゾイミダゾール系化合物又はアニオン系化合物の抗菌抗ウイルス剤が好適に用いられる。
上記「粒子形状を保つ」とは、つまり表面保護層の硬化型樹脂となる組成物（硬化前の硬化性樹脂組成物）内で溶解することなく、粒子の状態で存在する。このため、上記表面保護層を形成する過程において、ベンゾイミダゾール系化合物の粒子又はアニオン系化合物の粒子が浮かび上がりやすくなり、上記表面保護層の最表面側にベンゾイミダゾール系化合物の粒子またはアニオン系化合物の粒子を偏在させやすくすることができる。
そして、上記表面保護層の最表面側にベンゾイミダゾール系化合物の粒子をまたはアニオン系化合物の粒子を偏在させることにより、所定の抗菌性、抗ウイルス性を得るために必要な抗菌抗ウイルス剤の添加量を抑制することができるため、上記表面保護層の耐擦傷性の低下を抑制しやすくできる。
【００５５】
上記アニオン系の抗菌抗ウイルス剤としては、例えばスチレンポリマー誘導体化合物及び不飽和カルボン酸誘導体化合物を含むものが好ましい。
また、上記スチレンポリマー誘導体化合物及び不飽和カルボン酸誘導体化合物はスチレン、スルホン酸Ｎａ、アクリル酸、マレイン酸、フマル酸の構造の内少なくとも一種の構造を含むことが好ましく、全ての構造を含むことが更に好ましい。これは、ウイルスにはエンベロープ有無の２種類が存在し、それぞれに対し効果的に活性阻害しうる抗菌抗ウイルス剤の構造は異なると考えられるためである。
【００５６】
上記無機系の抗菌抗ウイルス剤としては、生体毒性が無く安全性に優れる観点から銀系の抗菌抗ウイルス剤が好ましく、中でもリン酸系ガラス銀担持化合物又は銀ゼオライト化合物は少量でも抗菌性、抗ウイルス性を発現することから添加量を抑制することができるため、更に好ましい。
上記無機系の抗菌抗ウイルス剤の平均粒子径としては、例えば０．１〜１０μｍであることが好ましい。
上記平均粒子径であれば、抗菌抗ウイルス剤が好適に分散して、抗菌性及び抗ウイルス性をムラが生じることなく好適に付与することができる。
【００５７】
上記抗菌抗ウイルス剤の含有量は、例えば、電離放射線硬化性樹脂成分１００質量部に対して０．１〜１０質量部程度である。
【００５８】
上記表面保護層と上記熱可塑性樹脂層との間に、表面保護層用プライマー層を有することが好ましい。
上記表面保護層用プライマー層を有することにより、上記表面保護層と上記熱可塑性樹脂層との密着性をより強固にすることができる。
上記表面保護層用プライマー層は、上記紫外線吸収剤を含有してもよい。
上記表面保護層用プライマー層としては、上述した接着用プライマー層と同様のものを好適に用いることができる。
【００５９】
＜巻取体＞
透明性樹脂フィルム２１の巻取方法は、透明性樹脂フィルム２１をロール状に巻き取れるものであれば特に限定されず、公知のフィルム巻取機等を用いて、コア管等に巻き取ればよい。
【００６０】
巻取体２０に用いる透明性樹脂フィルム２１の長さ、幅及び厚みとしては、巻き取りでき、かつ、上記枚葉印刷物の幅よりも広ければ特に限定されない。
透明性樹脂フィルム２１の長さは、例えば、２００ｍ以上１０００ｍ以下であることが好ましい。
透明性樹脂フィルム２１の幅は、上記枚葉印刷物と上記透明性樹脂フィルムとを好適に貼り合わせる観点から、上記枚葉印刷物（の幅方向の中心と上記透明性樹脂フィルムの幅方向の中心を合わせた際に、上記透明性樹脂フィルムの幅は上記枚葉印刷物）の幅よりも両端がそれぞれ１０ｍｍ以上広いことが好ましい。
透明性樹脂フィルム２１の厚みは、例えば、６０μｍ以上２００μｍ以下であることが好ましい。
巻取体２０の円形断面の直径は、例えば、１００ｍｍ以上、５５０ｍｍ以下であることが好ましい。
なお、円形断面の直径とは、上記コア管の周囲に巻き取られた場合の直径であり、上記コア管の外径は、７０ｍｍ以上１８０ｍｍ以下程度である。
上記コア管としては、公知のものを適宜選択して用いることができる。
【００６１】
巻取体２０は、透明性樹脂フィルム２１の第２の面が内側となるように巻き取られていることが好ましい。
巻取体２０において、透明性樹脂フィルム２１の第２の面が内側となるように巻き取られていることにより、巻取体２０から巻き出した透明性樹脂フィルム２１の上記第２の面が上側の面となるため、後述する塗布工程に好適に移行することができる。
【００６２】
＜塗布工程＞
塗布工程では、透明性樹脂フィルム２１の巻取体２０から透明性樹脂フィルム２１を巻き出し、透明性樹脂フィルム２１の第２の面に接着剤を塗布する。
【００６３】
まずは、接着剤２２について説明する。
接着剤２２としては特に限定されず、例えば、水系接着剤、感熱接着剤、感圧接着剤、及び、ホットメルト接着剤等を適宜選択して用いることができる。
【００６４】
接着剤２２の塗布量としては、エアガミを好適に防止する観点から、上記第２面の凹凸形状の最大高さＲｚよりも厚くなるように塗布されていることが好ましい。
また、接着剤２２の塗布幅としては、枚葉印刷物１０と透明性樹脂フィルム２１とを好適に接着する観点から、枚葉印刷物１０の幅よりも両端がそれぞれ５ｍｍ以上広く、かつ、透明性樹脂フィルム２１からはみ出さないように塗布されていることが好ましい。
接着剤２２の塗布手段５０としては、ロールコート法、コンマコート法、カーテンコート法、スクイズコート法、ブレードコート法、グラビアコート法等を用いることができる。
【００６５】
透明性樹脂フィルム２１の巻取体２０から透明性樹脂フィルム２１を巻き出す速度（ラインスピード）としては特に限定されず、例えば、５〜３０ｍ／ｍｉｎである。
また、巻取体２０から透明性樹脂フィルム２１を巻き出す手段としては特に限定されず、ニップロール等の公知の搬送手段４０を適宜用いることができる。
【００６６】
＜貼合工程＞
貼合工程は、透明性樹脂フィルム２１の第２の面と枚葉印刷物１０の絵柄層１２とを、接着剤２２を介して貼り合わせ、枚葉印刷物１０の前後にて透明性樹脂フィルム２１を切断して貼合体３０を得る。
上記貼合工程は、上記塗布工程において、透明性樹脂フィルム２１の第２の面に接着剤２２を塗布した後、透明性樹脂フィルム２１を反転させて貼合工程を行うことが好ましい。
上記塗布工程において、透明性樹脂フィルム２１の第２の面に接着剤を塗布した後、透明性樹脂フィルム２１を反転させることにより、塗布工程において接着剤２２を塗布した透明性樹脂フィルム２１の第２の面が下側となるため、上記貼合工程に好適に移行することができる。
透明性樹脂フィルム２１を反転させる手段としては特に限定されず、反転ロール６０等の公知の方法を適宜用いることができる。
【００６７】
上記貼合工程では、枚葉印刷物１０の前後にて上記透明性樹脂フィルム２１を切断する。上記「枚葉印刷物の前後」とは、上記貼合工程の進行方向（図１中の矢印方向）に対して、枚葉印刷物１０の前後を意味する。
透明性樹脂フィルム２１は、枚葉印刷物１０の前後５ｍｍ以上１０ｍｍ以下の範囲で切断されていることが好ましい。
上記切断手段８０としては特に限定されず、ロータリーカッター、押し込み刃（例えばトムソン刃）、レーザーカッター等の公知の切断方法を用いることができる。
【００６８】
上記貼合工程では、枚葉印刷物１０と透明性樹脂フィルム２１とを好適に接着する観点から、枚葉印刷物１０と透明性樹脂フィルム２１とを貼り合わせる際に、貼合体３０の積層方向に圧力を付与することが好ましい。
貼合体３０の積層方向に圧力を付与する方法としては特に限定されず、ロールプレス機や、真空プレス機、水圧プレス機、油圧プレス機等の平面プレス機を適宜用いることができる。
貼合体３０の積層方向に付与する圧力としては、上記ロールプレス機を用いる場合、１０ｋｇ／ｃｍ以上、３０ｋｇ／ｃｍ以下の圧力を加えることが好ましい。
また、上記貼合工程を行う際には、上記透明性樹脂フィルムを４０℃以上１００℃以下の条件で加熱することが好ましい。
【００６９】
上記貼合工程では、枚葉印刷物１０と透明性樹脂フィルム２１とをより好適に接着する観点から、貼合体３０を透明性樹脂フィルム２１同士が接するように積層し、貼合体３０の積層方向に圧力を付与することが好ましい。
上記積層された貼合体３０に圧力を付与する方法としては、上述した平面プレス機を用いることが好ましい。
上記積層された貼合体３０の積層方向に付与する圧力としては、２ｋｇ／ｃｍ２以上、５ｋｇ／ｃｍ２以下の圧力を加えることが好ましい。
【００７０】
＜除去工程＞
除去工程は、貼合体３０から透明性樹脂フィルム２１のはみ出した部分をカッター等の切断手段により切断して除去する。
上記除去工程は、貼合体３０に圧力を付与することで、枚葉印刷物１０と透明性樹脂フィルム２１とをより好適に接着することが可能となる観点から、貼合体３０を二枚一組で透明性樹脂フィルム２１同士が接するように積層し、貼合体３０の積層方向に圧力を付与した状態で、貼合体３０から透明性樹脂フィルム２１がはみ出した部分を除去することが好ましい。
特に、貼合体３０を二枚一組で透明性樹脂フィルム２１同士が接するようにして多数の組を重ねることで柱状に積層することが、プレス機９０により圧力を付与した状態で、貼合体３０から透明性樹脂フィルム２１がはみ出した部分を切断し除去すること、多数の透明性樹脂フィルム２１のはみ出した部分を同じ方向に露出させて、同時に切断し除去できる観点から、より好ましい。
【００７１】
貼合体３０の積層方向に圧力を付与する方法としては、上述した平面プレス機を好適に用いることができる。
貼合体３０を積層方向に付与する圧力としては、２ｋｇ／ｃｍ２以上、１０ｋｇ／ｃｍ２以下の圧力を加えることが好ましい。
積層方法としては、貼合体３０を上記透明性樹脂フィルム同士が接するように積層することが好ましい。
なお、上記除去工程にて実施している貼合体３０への圧力の付与は、上記除去工程の前においても行うことが可能である。具体的には、上述した貼合工程において、切断手段８０により、枚葉印刷物１０の前後にて透明性樹脂フィルム２１を切断して得られた貼合体３０を二枚一組で透明性樹脂フィルム２１同士が接するようにして、多数の組を重ねることで柱状に積層し、貼合体３０の積層方向に圧力を付与しておくことも可能である。
【００７２】
上記透明性樹脂フィルムのはみ出し部を好適に切断する除去する観点から、上記貼合体は、二枚一組で１０組以上１００組以下積層することが好ましい。
上記切断方法としては特に限定されず、上述した切断手段８０と同様の方法を適宜選択して用いることができる。
【００７３】
＜化粧材＞
図２は、本発明の化粧材の製造方法により得られる化粧材の一例を模式的に示す断面図である。
図２に示すように、本発明の化粧材の製造方法により得られた化粧材１００は、基材１１の一方の面上に絵柄層１２を有する枚葉印刷物１０と、第１の面に凹凸形状を有し、上記第１の面と反対側の第２の面に上記第１の面の凹凸形状よりも浅い凹凸形状を有する透明性樹脂フィルム２１とが、接着剤２２を介して積層されている。
本発明の化粧材の製造方法により得られた化粧材１００は、上述した準備工程、塗布工程、貼合工程を有するため、基材１１の一方の面上に絵柄層１２を有する枚葉印刷物１０と、凹凸形状を有する透明性樹脂フィルム２１とを接着剤２２を介して貼り合わせたとしても、エアガミの発生を抑制することができ、優れた意匠性を有する。
【実施例】
【００７４】
次に、本発明を実施例により、さらに詳細に説明するが、本発明は、この例によって限定されるものではない。【００７５】
（実施例１）
基材の一方の面に絵柄層を設けた枚葉印刷物を準備した。
その一方で、第１の面に凹凸形状を有し、上記第１の面と反対側の第２の面に上記第１の面の凹凸形状よりも浅い凹凸形状（最大高さＲｚ２０μｍ）を有する透明性樹脂フィルムを巻き取った巻取体を準備した。
上記巻取体から上記透明性樹脂フィルムをラインスピード２０ｍ／ｍｉｎで巻き出し、上記透明性樹脂フィルムの第２の面に、１４０℃に加熱して溶融させたホットメルト接着剤（ウレタン系反応型ホットメルト接着剤／ＤＩＣ製ポリウレタン系接着剤（タイフォースＦＨ−１００））を枚葉印刷物の幅よりも各辺５ｍｍ程度広くなるように（透明性樹脂フィルムからははみ出さない程度に）、３０μｍの厚みで塗布した後、上記接着剤を塗工していない面側に反転ローラーを接触させて上記透明性樹脂フィルムを反転させ、上記透明性樹脂フィルムの第２の面を、上記枚葉印刷物の絵柄層側に貼り合わせた後、ロールプレス機により２０ｋｇ／ｃｍでプレスした。
上記枚葉印刷物に貼り合わせた上記透明性樹脂フィルムは、上記枚葉印刷物から僅かにはみ出した状態で切断し、貼合体を得た。
上述のようにして作製した貼合体を、上記貼合体の上記透明性樹脂フィルム側が接するように１０積層し、一対のプレス盤（平面プレス機）により積層方向へ６ｋｇ／ｃｍ２の圧力を付与した状態で透明性樹脂フィルムのはみ出し部を切断し除去することで、化粧材を作製した。
なお、作製した化粧材は、接着剤の硬化を進行するために、２０℃、６０％ＲＨの雰囲気中で１０時間養生した。【００７６】
（比較例１）
上記透明性樹脂フィルムの第２の面にホットメルト接着剤を塗布せずに、上記枚葉印刷物の絵柄層面にホットメルト接着剤（ウレタン系反応型ホットメルト接着剤／ＤＩＣ製ポリウレタン系接着剤（タイフォースＦＨ−１００））を３０μｍの厚みで塗布したこと以外は、実施例１と同様にして化粧材を作製した。【００７７】
（実施例２）
基材の一方の面に絵柄層を設けた枚葉印刷物を準備した。
その一方で、第１の面に凹凸形状を有し、上記第１の面と反対側の第２の面に上記第１の面の凹凸形状よりも浅い凹凸形状（最大高さＲｚ２０μｍ）を有する熱可塑性樹脂層を作製し、上記第１の面にグラビアコートにて電離放射線硬化性樹脂組成物（平均粒子径３μｍのリン酸系ガラス銀担持化合物を電離放射線硬化性樹脂成分１００質量部に対して５質量部含有）を塗布し、電離放射線を照射して硬化させて、厚さ５μｍの表面保護層を有する透明性樹脂フィルムを作製し、これを巻き取った巻取体を準備した。
上記巻取体から上記透明性樹脂フィルムをラインスピード２０ｍ／ｍｉｎで巻き出し、上記透明性樹脂フィルムの第２の面に、１４０℃に加熱して溶融させたホットメルト接着剤（ウレタン系反応型ホットメルト接着剤／ＤＩＣ製ポリウレタン系接着剤（タイフォースＦＨ−１００））を枚葉印刷物の幅よりも各辺５ｍｍ程度広くなるように（透明性樹脂フィルムからははみ出さない程度に）、３０μｍの厚みで塗布した後、上記接着剤を塗工していない面側に反転ローラーを接触させて上記透明性樹脂フィルムを反転させ、上記透明性樹脂フィルムの第２の面を、上記枚葉印刷物の絵柄層側に貼り合わせた後、ロールプレス機により２０ｋｇ／ｃｍでプレスした。
上記枚葉印刷物に貼り合わせた上記透明性樹脂フィルムは、上記枚葉印刷物から僅かにはみ出した状態で切断し、貼合体を得た。
上述のようにして作製した貼合体を、上記貼合体の上記透明性樹脂フィルム側が接するように１０積層し、一対のプレス盤（平面プレス機）により積層方向へ６ｋｇ／ｃｍ２の圧力を付与した状態で透明性樹脂フィルムのはみ出し部を切断し除去することで、化粧材を作製した。
なお、作製した化粧材は、接着剤の硬化を進行するために、２０℃、６０％ＲＨの雰囲気中で１０時間養生した。【００７８】
＜接着適性（エアガミ）＞
実施例及び比較例で得られた化粧材について、透明性樹脂フィルムを有する側から絵柄層を目視にて確認し、以下の基準で評価した。
その結果を表１に示した。
＋：枚葉印刷物の絵柄層が明瞭に見える。
−：枚葉印刷物の絵柄層が明瞭に見えない。【００７９】
＜接着後の意匠＞
実施例及び比較例で得られた化粧材について、透明性樹脂フィルムを有する側から絵柄層を目視にて確認し以下の基準で評価した。
その結果を表１に示した。
＋：枚葉印刷物の絵柄層の意匠が、そのまま明瞭に見える。
−：枚葉印刷物の絵柄層の意匠が変色して見える。【００８０】
＜抗菌性評価＞
実施例及び比較例で得られた化粧材について、抗菌試験方法（ＪＩＳ  Ｚ  ２８０１）に準拠した方法で試験を実施し、黄色ブドウ球菌及び大腸菌に対する抗菌活性値を算出し、以下の基準で評価した。
その結果を表１に示した。
＋：抗菌活性値が２．０以上であった。
−：抗菌活性値が２．０未満であった。【００８１】
＜抗ウイルス性評価＞
実施例及び比較例で得られた化粧材について、抗ウイルス試験方法（ＩＳＯ２１７０２）に準拠した方法で試験を実施し、インフルエンザウイルスに対する抗ウイルス活性値を算出し、以下の基準で評価した。
その結果を表１に示した。
＋：抗ウイルス活性値２．０以上であった。
−：抗ウイルス活性値２．０未満であった。【００８２】
【表１】
2021066034.tif 000002
【００８３】
本発明の化粧材の製造方法により製造された化粧材は、エアガミが抑制され、絵柄層の意匠が変色することなく見えることが確認された。
一方で、枚葉印刷物の絵柄層面にホットメルト接着剤を塗布して化粧材を作製した比較例１では、エアガミが発生し、接着後の意匠が変色した。
また、透明性樹脂フィルムの第１の面に表面保護層を有し、該表面保護層が抗菌剤を含有する実施例２では、抗菌・抗ウイルス性評価にも優れることが確認された。
【産業上の利用可能性】
【００８４】
本発明によれば、エアガミの発生を抑制することができ、優れた意匠性を有する化粧材の製造方法を提供できる。本発明の化粧材の製造方法により得られる化粧材は、優れた意匠性を有するので建材である建具や引き戸等の扉、床剤、壁、天井、そして様々な加飾成型体等に好適に用いられる。
【符号の説明】
【００８５】
１０  枚葉印刷物
１１  基材
１２  絵柄層
２０  巻取体
２１  透明性樹脂フィルム
２２  接着剤
３０  貼合体
４０  搬送手段
５０  塗布手段
６０  反転ロール
７０  ロールプレス機
８０  切断手段
９０  プレス機
１００  化粧材
【図１】
2021066034.tif 000003
【図２】
2021066034.tif 000004
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
基材の一方の面上に絵柄層を有する枚葉印刷物と、
第１の面に凹凸形状を有し、前記第１の面と反対側の第２の面に前記第１の面の凹凸形状よりも浅い凹凸形状を有する透明性樹脂フィルムの巻取体とを準備する準備工程、
前記透明性樹脂フィルムの巻取体から前記透明性樹脂フィルムを巻き出し、前記透明性樹脂フィルムの第２の面に接着剤を塗布する塗布工程、
前記透明性樹脂フィルムの第２の面と前記枚葉印刷物の絵柄層とを、前記接着剤を介して貼り合わせ、前記枚葉印刷物の前後にて前記透明性樹脂フィルムを切断して貼合体を得る貼合工程を有し、
前記準備工程において、前記透明性樹脂フィルムが有する前記第１の面の凹凸形状及び前記第２の面の凹凸形状は、エンボス加工により形成されたものであり、
前記第１の面の凹凸形状のＪＩＳ  Ｂ  ０６０１（２００１）に規定される最大高さＲｚは、２０μｍ以上２００μｍ以下である
ことを特徴とする化粧材の製造方法。
【請求項２】
前記貼合体において、前記透明性樹脂フィルムは前記枚葉印刷物の端部よりも外側にはみ出しており、
前記貼合体を積層方向に圧力を付与した状態で積層させ、前記貼合体から前記透明性樹脂フィルムがはみ出した部分を除去する除去工程を有する請求項１に記載の化粧材の製造方法。
【請求項３】
前記準備工程は、前記透明性樹脂フィルムの巻取体が、前記透明性樹脂フィルムの第２の面が内側となるように巻き取られている請求項１又は２に記載の化粧材の製造方法。
【請求項４】
前記塗布工程において、前記透明性樹脂フィルムの第２の面に接着剤を塗布した後、前記透明性樹脂フィルムを反転させて貼合工程を行う請求項１〜３のいずれか一項に記載の化粧材の製造方法。
【請求項５】
前記貼合工程は、前記貼合体を前記透明性樹脂フィルム同士が接するように積層し、前記貼合体の積層方向に圧力を付与する請求項１〜４のいずれか一項に記載の化粧材の製造方法。
【請求項６】
前記除去工程は、前記貼合体を二枚一組で前記透明性樹脂フィルム同士が接するように積層し、前記貼合体の積層方向に圧力を付与した状態で、前記貼合体から前記透明性樹脂フィルムがはみ出した部分を除去する請求項１〜５のいずれか一項に記載の化粧材の製造方法。
【請求項７】
前記透明性樹脂フィルムは、前記第１の面に表面保護層を有し、該表面保護層が抗菌抗ウイルス剤を含有する請求項１〜６のいずれか一項に記載の化粧材の製造方法。
【国際調査報告】
2021066034.tif 000005
2021066034.tif 000006
2021066034.tif 000007
2021066034.tif 000008
2021066034.tif 000009
2021066034.tif 000010